(57)【特許請求の範囲】
【請求項１】
水性分散物中の有機合成樹脂と、オルガノポリシロキサンとを含む皮革コーティング組成物であって、
前記有機合成樹脂がポリウレタン及び／又はポリウレアであり、
前記オルガノポリシロキサンが、水性エマルション中に存在し、且つ実験式：
【化１】
0005645812.tif 000006
（式中、
・  Ｒは１〜３０の炭素原子を有する一価のアルキル基であり、かつＲの少なくとも８０％がメチルであり、
・  Ｚは水素であるか又は１〜４の炭素原子を有するアルキル基であり、
・  ｘは０．７５〜１．７の値を有し、
・  ｙは０．１〜２．０の値を有する。）
を有し且つ２５℃で１〜４０００ｍＰａ・ｓの粘度を有するシリコーンレジンを含むことを特徴とする、皮革コーティング組成物。
【請求項２】
前記シリコーンレジンが下記式：
【化２】
0005645812.tif 000007
（式中、
・  ｃ及び１−ｃはシロキシ単位のモル割合を表し、
・  ｃは０〜０．６であり、
・  ａは０〜２であり、
・  ｂは０〜２であり、
但し、ａ＋ｂが０．１０〜２．００であることを条件とし、
・  Ｒは１〜３０の炭素原子を有する一価のアルキル基であり、かつＲの少なくとも８０％がメチルであり、
・  Ｚは水素又は１〜４の炭素原子を有するアルキル基である。）
を有するオルガノポリシロキサンであることを特徴とする、請求項１記載の皮革コーティング組成物。
【請求項３】
Ｚは水素もしくはメチルもしくはエチルであることを特徴とする、請求項１又は２に記載の皮革コーティング組成物。
【請求項４】
前記シリコーンレジンが、前記有機合成樹脂に基づいて０．５〜３０質量％で存在することを特徴とする、請求項１〜３のいずれか一項に記載の皮革コーティング組成物。
【請求項５】
ヒドロキシ末端ポリジオルガノシロキサンをさらに含むことを特徴とする、請求項１〜４のいずれか一項に記載の皮革コーティング組成物。
【請求項６】
シリコーンレジンのエマルションが有機合成樹脂の水性分散物に添加され、
前記有機合成樹脂は、ポリウレタン及び／又はポリウレアであり、
前記エマルションが、
Ａ）下記実験式：
【化３】
0005645812.tif 000008
（式中、
・  Ｒは１〜３０の炭素原子を有する一価のアルキル基であり、かつＲの少なくとも８０％がメチルであり、
・  Ｚは水素であるか又は１〜４の炭素原子を有するアルキル基であり、
・  ｘは０．７５〜１．７の値を有し、
・  ｙは０．１〜２．０の値を有する。）
を有し且つ２５℃で１〜４０００ｍＰａ・ｓの粘度を有するシリコーンレジン  １〜７０質量％；
Ｂ）ヒドロキシ末端のポリジオルガノシロキサン  ０〜４０質量％；
Ｃ）成分Ａ）及びＢ）の質量を基準にして０．５〜２０％の乳化剤；及び
Ｄ）エマルションの質量を基準にして０．００１〜５％の水溶性塩、
を含むことを特徴とする、皮革コーティング組成物の製造方法。
【請求項７】
前記乳化剤がポリビニルアルコールであることを特徴とする、請求項６に記載の製造方法。
【請求項８】
前記水溶性塩が炭酸水素ナトリウム又は炭酸ナトリウムであることを特徴とする、請求項６又は７に記載の製造方法。
【請求項９】
請求項６〜８のいずれか一項に記載の製造方法によって製造された皮革コーティング組成物。
【請求項１０】
請求項１〜５及び９のいずれか一項に記載のコーティング組成物を皮革の表面に適用し、前記表面を乾燥させることを特徴とする、皮革にコーティングをする方法。
【請求項１１】
ポリウレタン及び／又はポリウレアである有機合成樹脂を含む皮革コーティング組成物におけるオルガノポリシロキサンの使用であって、前記オルガノポリシロキサンが、水性エマルション中に存在し、且つ実験式：
【化４】
0005645812.tif 000009
（式中、
・  Ｒは１〜３０の炭素原子を有する一価のアルキル基であり、かつＲの少なくとも８０％がメチルであり、
・  Ｚは水素であるか又は１〜４の炭素原子を有するアルキル基であり、
・  ｘは０．７５〜１．７の値を有し、
・  ｙは０．１〜２．０の値を有する。）
を有し且つ２５℃で１〜４０００ｍＰａ・ｓの粘度を有するシリコーンレジンを含むことを特徴とする、使用。
【請求項１２】
ポリウレタン及び／又はポリウレアである有機合成樹脂を含む皮革コーティングの添加剤であって、前記添加剤が水性エマルション中のオルガノポリシロキサンを含み、且つ実験式：
【化５】
0005645812.tif 000010
（式中、
・  Ｒは１〜３０の炭素原子を有する一価のアルキル基であり、かつＲの少なくとも８０％がメチルであり、
・  Ｚは水素であるか又は１〜４の炭素原子を有するアルキル基であり、
・  ｘは０．７５〜１．７の値を有し、
・  ｙは０．１〜２．０の値を有する。）
を有し且つ２５℃で１〜４０００ｍＰａ・ｓの粘度を有するシリコーンレジンを含むことを特徴とする、添加剤。
【発明の詳細な説明】
【技術分野】
【０００１】
本出願は皮革のための被覆材（コーティング剤）に関する。特に、本発明は皮革のトップコートに関する。
【背景技術】
【０００２】
表面の滑らかさと皮革の柔軟性を向上させ、且つ、水、溶媒、天候、及び／又は摩耗に対する耐性を向上させるために、皮革（レザー）はコーティングされる。皮革は、車の内装、特に車のシート用に自動車産業において益々用いられてきている。これは厳しい用途、特に耐摩耗に関して厳しい用途である。
【０００３】
皮革のためのコーティングは、溶媒から又は水性分散物から適用（apply）された合成樹脂、例えば、ポリウレタン及び／又はポリウレアに基づく。水性分散物からの適用は、溶媒の放出を避けるために好ましい。欧州特許出願公開第９２４２３０号公報は、ポリウレタン／ウレア上に反応したアルコキシシラン基を含むポリウレタン／ウレアの水性分散物に基づくコーティング組成物（被覆用組成物）を記載している。シリコーン類は、皮革コーティング組成物に添加されてきている。特開平１０−１２０９０３号公報は、ポリオルガノシルセスキオキサンレジンとシリコーンゴム粒子とに基づくコーティングを記載している。シリコーンガム分散物も皮革コーティング剤に用いられている。
【先行技術文献】
【特許文献】
【０００４】
【特許文献１】欧州特許出願公開第９２４２３０号公報
【特許文献２】特開平１０−１２０９０３号公報
【発明の概要】
【課題を解決するための手段】
【０００５】
本発明によれば、オルガノポリシロキサンを皮革コーティング組成物に用いる。このオルガノポリシロキサンは水性エマルション中に存在し、且つ実験式：
【化１】
0005645812.tif 000002
（式中、
・  Ｒは１〜３０の炭素原子を有する一価の有機基であり、
・  Ｚは水素であるか又は１〜４の炭素原子を有するアルキル基であり、
・  ｘは０．７５〜１．７の値を有し、
・  ｙは０．１〜２．０の値を有する。）
を有し且つ２５℃で１〜４０００ｍＰａ・ｓの粘度を有するシリコーンレジンを含む。
【０００６】
本発明による皮革コーティング組成物は、水性分散物中の有機合成樹脂と、オルガノポリシロキサンとを含む。このオルガノポリシロキサンは水性エマルション中に存在し、上で定義した実験式：
【化２】
0005645812.tif 000003
を有するシリコーンレジンを含有する。本発明は、そのようなコーティング組成物を皮革の表面に適用（apply）し、その表面を乾燥させる、皮革をコーティングするための方法を含む。
【０００７】
皮革コーティング組成物の調製のための本発明の方法では、シリコーンレジンを、有機合成樹脂の水性分散物に添加する。このシリコーンエマルションは、
Ａ）上で定義した実験式：
【化３】
0005645812.tif 000004
を有するシリコーンレジン  １〜７０質量％；
Ｂ）ヒドロキシ末端のポリジオルガノシロキサン  ０〜４０質量％；
Ｃ）成分Ａ）及びＢ）の質量を基準にして０．５〜２０％の乳化剤；及び
Ｄ）このエマルションの質量を基準にして０．００１〜５％の水溶性塩、
を含む。
【０００８】
我々は、本発明によるシリコーンレジンの使用が、このコーティング組成物で被覆した皮革の耐摩耗性（テーバー法によって測定して）を大きく高めることを発見した。
【発明を実施するための形態】
【０００９】
本発明の上記エマルション中のシリコーンレジンは、オルガノポリシロキサンである。オルガノポリシロキサンは、一般にそれぞれ、Ｍ、Ｄ、Ｔ、及びＱシロキシ単位とよばれる、（Ｒ３ＳｉＯ０．５）、（Ｒ２ＳｉＯ）、（ＲＳｉＯ１．５）、又は（ＳｉＯ２）シロキシ単位から独立に選択されたシロキサン単位を含むポリマーであり、式中、Ｒは１〜３０の炭素原子を含む任意の有機基であってよい。これらのシロキシ単位は様々な態様で結合して、環状、直鎖状（線状）、又は分枝状のオルガノポリシロキサン構造を形成できる。オルガノポリシロキサン構造の化学特性及び物理特性は、そのオルガノポリシロキサンに存在するシロキシ単位のタイプ及び数に応じて変わりうる。例えば、オルガノポリシロキサンは、揮発性又は低粘度の液体、高粘度液体／ガム、エラストマー又はゴム、及びレジンであることができる。本発明のエマルション中のシリコーンレジンとして有用なオルガノポリシロキサンは、（Ｒ３ＳｉＯ０．５）、（Ｒ２ＳｉＯ）、（ＲＳｉＯ１．５）、又は（ＳｉＯ２）シロキシ単位の任意の組み合わせを有することができ、但し、そのオルガノポリシロキサンが上述した実験式を有し、且つ２５℃で１〜４０００ｍＰａ・ｓの粘度を有することを条件とする。この粘度は、２５℃で、例えば、１０〜１０００ｍＰａ・ｓ、例えば、５０〜５００ｍＰａ・ｓであってよい。
【００１０】
一つの態様では、本発明のエマルション中のシリコーンレジンとして選択されるオルガノポリシロキサンは主にＤ及びＴ単位を含む。この態様においては、Ｄ及びＴシロキシはそのケイ素原子上にＲ置換基を有するほかに、ＯＺ（Ｚは、水素又は１〜４の炭素原子を有するアルキル基である）として表されるヒドロキシ又はアルコキシ置換基をも含みうる。いかなる理論にも拘束されることを望まないが、本発明者は、オルガノポリシロキサン中のこれらのＯＺ基の存在がこのレジン上に反応性部位をもたらして、エマルションから水を除去したときに固体コーティング（固体被覆）を続いて形成することを可能にすると考えている。典型的には、ＳｉＯＺ基として存在するオルガノポリシロキサン上のＯＺ基の量は、オルガノポリシロキサンの少なくとも１０％のＳｉＯＺ基、あるいはＳｉＯＺ基の質量％はオルガノポリシロキサンの１０〜４０％の範囲である。オルガノポリシロキサン中のＳｉＯＺの質量％は、２９Ｓｉ  ＮＭＲスペクトルを使用してごく普通に測定できる。
【００１１】
本発明の皮革コーティング組成物に有用なそのようなシリコーンレジンは、例えば、下記式を有することができる。
【化４】
0005645812.tif 000005
式中、
・  ｃ及び１−ｃはシロキシ単位のモル割合を表し、
・  ａは０〜２であり、
・  ｂは０〜２であり、
・  ｃは０〜０．６であり、
但し、ａ＋ｂが０．１０〜２．００であることを条件とし、
・  Ｒは１〜３０の炭素原子を有する一価の有機基であり、
・  Ｚは水素又は１〜４の炭素原子を有するアルキル基である。
この式において、［（Ｒ２Ｓｉ（２−ａ）／２）ｃ（ＯＺ）ａ］はＤシロキシ単位を表し、［（ＲＳｉＯ（３−ｂ）／２）（１−ｃ）（ＯＺ）ｂ］はＴシロキシ単位を表す。シリコーンレジン中に存在するＤ及びＴシロキシ単位のモル割合は、それぞれ添え字「ｃ」及び「１−ｃ」によって表される。各シロキシ単位上のＯＺ基の量は、添え字「ａ」及び「ｂ」によって示され、変わりうる。
【００１２】
あるいは、本発明のエマルション組成物に有用なシリコーンレジンは下記式を含むことができる。
・  ［（ＣＨ３）２ＳｉＯ２／２］ｄ［（ＣＨ３）ＳｉＯ３／２］ｅ
・  ［（ＣＨ３）ＳｉＯ３／２］ｅ
・  ［（ＣＨ３）２ＳｉＯ２／２］ｄ［（ＣＨ３）ＳｉＯ３／２］ｅ、又は
・  ［（ＣＨ３）２ＳｉＯ２／２］ｄ［（ＣＨ３）ＳｉＯ３／２］ｅ［（Ｃ８Ｈ１７）ＳｉＯ３／２］ｆ
式中、添え字ｄ、ｅ、及びｆはそれぞれ、上述した粘度をもつシリコーンレジンをもたらすのに十分な値を有する、ゼロより大きな整数である。
・  あるいは、ｄは０．４〜１、あるいは０．１〜０．３で変わりうる。
・  あるいは、ｅは０．１〜１、好ましくは０．７〜０．９で変わりうる。
・  あるいは、ｆは０〜０．１、あるいは０．０１〜０．０４で変わりうる。
【００１３】
上記シリコーンレジンは任意の公知の方法によって調製することができるが、典型的には環状シロキサンの開環反応とそれに続いてのアルコキシシラン（１種又は複数）との加水分解重縮合か、又はアルコキシシランの加水分解重縮合によって調製される。両方法において、開環、加水分解、及び縮合反応は、酸又は塩基によって触媒されることができる。これらの反応に続いて次に触媒中和、副生アルコールの蒸留除去、ろ過、及び溶媒の除去を行い、所望する生成物が得られる。
【００１４】
例えば、アルキル官能性シリコーンレジンは、アルキルトリアルコキシシラン、ジアルキルジアルコキシシラン、及び／又は環状シロキサンの混合物を調製しこの混合物５０〜９０質量％を、５０質量％以下の極性溶媒に溶かすことによって製造することができる。典型的には、この極性溶媒は、メタノール、エタノール、プロパノール、イソプロパノール、及び／又はブタノールであることができるがこれらに限定されない。この混合物を次に適切な酸触媒を用いて脱イオン水（１〜２０質量％）と反応させる。例には、０．０５質量％のトリフルオロメタンスルホン酸（ＴＦＭＳＡ）又は塩酸が含まれるがこれらに限定されない。この反応の次に触媒中和、副生アルコールの蒸留除去を行なう。混合物を次にろ過し、加熱して溶媒を除去して、所望するアルキル官能性レジンを得る。典型的には、アルキル基はＣ１〜Ｃ４からなり、典型的なアルコキシ基はヒドロキシル、メトキシ、エトキシ、及び／又はイソプロポキシである。
【００１５】
あるいは、シリコーンレジンは、アルキルトリアルコキシシラン、ジアルキルジアルコキシシラン、及び／又は環状シロキサンの混合物を調製しこの混合物５０〜９０質量％を、５０質量％以下の極性溶媒に溶かすことによって製造することができる。典型的には、この極性溶媒は、メタノール、エタノール、プロパノール、イソプロパノール、及び／又はブタノールであることができるがこれらに限定されない。この混合物を次に触媒量の水酸化カリウム水溶液（又は当業者に公知のその他の適切な塩基性触媒）を用いて、脱イオン水（１〜２０質量％）で加水分解する。塩基性触媒の例にはナトリウムメチレート及びカリウムシラノレートが含まれるがこれらに限定されない。この反応の次に触媒（１種又は複数）中和、副生アルコールの蒸留除去を行なう。触媒はＨＣｌ水溶液（又は別の適切な酸、例えば酢酸）で中和することができる。混合物を次にろ過し、加熱して溶媒を除去して、所望するアルキル官能性シリコーンレジンを得る。典型的には、アルキル基はＣ１〜Ｃ４からなり、アルコキシ基は、ヒドロキシル、メトキシ、エトキシ、及び／又はイソプロポキシである。
【００１６】
本発明の皮革コーティング組成物は、一般に、水性分散液中の有機合成樹脂を含む。有機合成樹脂の語によって、我々は炭素化学に基づくポリマーを意味し、これはポリマー骨格中の原子の少なくとも半分が炭素原子であるポリマーである。有機合成樹脂は、例えば、ポリウレタン及び／又はポリウレアであることができ、コーティング組成物のための主要な膜形成性バインダーとして機能する。有機合成樹脂は、水溶液中、水性のエマルション又は懸濁液中に存在できる。
【００１７】
有機合成樹脂は非反応性熱可塑性樹脂であることができるが、より普通には硬化性樹脂である。例えば、皮革コーティング組成物は、有機合成樹脂と反応してその樹脂を硬化させる硬化剤を含んでいてもよい。硬化剤は、常温で樹脂と反応できることが有利である。あるいは、有機合成樹脂は昇温した温度で硬化剤と反応することができ、又は昇温した温度で自己硬化してもよい。有機合成樹脂は、例えば、活性化されたヒドロキシル基を有する硬化剤と反応するブロックイソシアネート基を含むポリウレタン及び／又はポリウレアであることができる。ポリウレタンは、アミノ樹脂硬化剤、例えば、メラミン-ホルムアルデヒド樹脂と反応するフリーのヒドロキシル基を含んでいてもよい。ポリウレアは、エポキシ樹脂硬化剤と反応するフリーのアミノ基を含んでいてもよい。あるいは、フリーのヒドロキシル基を含むポリウレタン、又はフリーのアミノ基を含むポリウレアは、ブロックポリイソシアネート硬化剤と反応させることができる。
【００１８】
有機合成樹脂は、それらのための任意の硬化剤とともに、例えば、水性コーティング組成物中に、少なくとも１０〜２０質量％から６５又は７０質量％以下、典型的には３５〜６０％で存在することができる。
【００１９】
シリコーンレジンは、エマルションとして、有機合成樹脂の水性分散物に添加される。シリコーンレジンのエマルションは、通常、（Ａ）上で定義したシリコーンレジン１〜７０質量％、任意成分として（Ｂ）ヒドロキシ末端ポリジオルガノシロキサン０〜４０質量％、（Ｃ）（Ａ）及び（Ｂ）成分の質量に基づいて０．５〜２０％の乳化剤、及び（Ｄ）エマルションの質量に基づいて０．００１〜５％の水溶性塩、を含む。
【００２０】
シリコーンレジンエマルションの乳化剤は任意のタイプ、すなわち、アニオン性、カチオン性、ノニオン性、又は両性であることができる。例えば、成分（Ａ）及びもし用いる場合には成分（Ｂ）を、ノニオン性界面活性剤、又は１０〜２０の範囲の組み合わせＨＬＢを有するノニオン性界面活性剤の組み合わせを用いることによって乳化させることができる。ポリビニルアルコール（ＰＶＡ）は、フィルム形成性コーティング剤を達成するための助けとなる乳化剤である。ＰＶＡは、例えば、６００〜４０００の重合度（Ｐｗ）、又は２５，０００〜２００，０００の質量平均分子量Ｍｗと、７０〜９８モル％、好ましくは８０〜９５モル％の（アセテートからの）加水分解度を有することができる。ＰＶＡの使用量は、例えば、成分（Ａ）及び（Ｂ）の合計質量に基づいて２〜１０％であることができる。
【００２１】
水溶性の有機又は無機塩（Ｄ）は、本発明における水相を中性ないしわずかにアルカリ性にすることが好ましい。用いることができる水溶性塩の例には、カルボン酸及びリン酸のアルカリ金属、アルカリ土類金属、及びアンモニウム塩が含まれる。アミンも有効であり、例には、アルキルアミン、ジエチルアミン、トリエチルアミン、エチレンジアミン、モノエタノールアミン、ジエタノールアミン、及びトリエタノールアミンが含まれる。エマルションの質量に基づいて０．０１〜０．２％の使用量での炭酸ナトリウム又は炭酸水素ナトリウムが特に有効である。
【００２２】
任意選択で場合によっては存在するポリジオルガノシロキサン（Ｂ）は、例えば、下記一般式を有することができる。
［Ｒ２Ｓｉ（ＯＨ）Ｏ１／２］［Ｒ２ＳｉＯ２／２］ｚ［ＳｉＲ２（ＯＨ）Ｏ１／２］
式中、Ｒは１〜３０の炭素を含む有機基であり、ｚは重合度を表し且つ１より大きい。
典型的には、ヒドロキシ末端ポリジオルガノポリシロキサンは、２〜１０００、例として５〜２００、例えば１０〜１００などの重合度（ｚ）を有するヒドロキシ末端ポリジメチルシロキサンである。
【００２３】
上記シリコーンレジンエマルションは、例えば、皮革コーティング組成物に、有機合成樹脂（樹脂のための全ての硬化剤を含む）に基づいて０．５〜３０質量％のシリコーンレジン（シリコーンレジンとともに存在する全てのヒドロキシ末端ポリジメチルシロキサンを含む）となるのに充分な量で添加することができ、例えば、有機合成樹脂に基づいて１もしくは２％から１０もしくは１５％までのシリコーンレジンである。シリコーンレジンは、一般的に、皮革コーティング組成物中に０．１〜２０質量％、例えば０．５〜５％で存在する。
【００２４】
皮革コーティング組成物は、そのような組成物に用いることが公知のその他の成分、例えば、１種以上の顔料もしくはフィラー、きしり止め剤（antisqueak agent）、組成物の流れ性を増大もしくは低下させるためのレオロジー添加剤、発泡調整剤(foam control agent)、凍結防止剤、及び／又は殺生物剤を含むことができる。
【００２５】
本発明の皮革コーティング組成物は、様々な種類の皮革、例えば、従来の皮革、ヌバック、又はスエードに適用(apply)することができる。このコーティングは、仕上げが終わった皮革、又は皮革の仕上げの最後の湿式工程で適用することができる。このコーティング組成物は皮革の表面に適用（apply）され、その表面で乾燥させられる。コーティングは、例えば、１０〜１００μｍの湿潤フィルム厚さで適用され、これは約２〜７０μｍの乾燥フィルム厚さに相当する。乾燥は、組成物中の樹脂バインダーの硬化特性に応じて常温又は昇温してできる。
【００２６】
シリコーンレジンを含むコーティングを用いて本発明に従ってコーティングされた皮革は、大きく増大した耐摩耗性を有する。耐磨耗性は、例えば、テーバー摩耗ホイールを使用して、コーティングされた皮革表面を擦ることで測定できる。耐摩耗性のこの増大は、最終的なコーティングの適合性及び柔軟性への害なしに達成される。耐摩耗性を増大させるためのその他の添加剤は、コーティングした皮革の手触りを荒くし、曲げへの抵抗性を増大させ、コーティングの構造中にひび割れ（クラック）を引き起こしうる。本発明によってコーティングした皮革は撥水性も増大させている。
【００２７】
以下の例は、当業者に本発明を説明することを意図しており、特許請求の範囲に示される発明の範囲を制限するものとして解釈されるべきではない。「部」及び「パーセント」は質量に基づく。
【実施例】
【００２８】
［例１］
８２６２．４ｇのメチルトリメトキシシラン、８１２．８ｇのオクタメチルシクロテトラシロキサン、４０４．１ｇのｎ−オクチルトリエトキシシラン、及び３３３．３ｇのメタノールを混合することによって、６０００ｇバッチのシリコーンレジンを調製した。この混合物を、４．３ｇのトリフルオロメタンスルホン酸（ＴＦＭＳＡ）及び１３４９．８ｇの脱イオン水を用い、この混合物を還流温度（６８〜７０℃）に１０時間加熱しながら加水分解した。次に１６．５ｇのＣａＣＯ３を用いて触媒を中和した。アルコール副生物と残存溶媒を蒸留によって除去し、得られた組成物をろ過した。最終的なアルキル官能性シリコーンレジン組成物を分析し、これは１６．０モル％のＭｅ２ＳｉＯ２／２と８４．０モル％のＲＳｉＯ３／２、１７．９質量％のＳｉＯＺを含んでおり、これは、Ｒ基の１．７モル％がオクチル基であり、残りがメチルであり、Ｚは水素又はメチルであって少なくとも８０モル％がメチル基であるシリコーンであることを裏付けていた。
【００２９】
上記のシリコーンレジン５０部を、加水分解度９２％及び１７５０００の分子量のポリビニルアルコールの１０％水溶液３０部及び水２０部と、均一になるまで混合してエマルションを作った。この混合物を次に４５００ｒｐｍにて、２０ｐｓｉ（０．１３７９ＭＰａ）の背圧及び４０Ｈｚオンス（１．１３４Ｈｚキログラム）のポンプスピードで、２インチ（５．０８ｃｍ）のパイプライン式Ｇｒｅｅｒｃｏ（登録商標）ミキサー（Ｃｈｅｍｉｎｅｅｒ  Ｃｏｒｐ）を通した。得られたエマルションは均一且つ乳白色だった。エマルションの質量を基準にして、０．１％の炭酸水素ナトリウムを添加した。
【００３０】
上記のシリコーンレジンエマルション３０部を、２成分形ポリウレタン皮革コーティング組成物（これは、１０部の顔料、１８０部のきしり止め剤（antisqueak）、及び１０部の流動性向上剤とともに、３５０部の水中に分散させた４５０部のポリウレタン樹脂バインダーを含む）からなるバインダー部分に混合した。次に７０部の水中に分散させた７０部の樹脂硬化剤を１０分間かけて混合して、完全なコーティング組成物を形成させた。
【００３１】
このコーティング組成物を、３４ミクロンに調節したマイヤー・バー（Ｍｅｙｅｒ’ｓ  ｂａｒ）を使用して、植物なめしした皮革に適用（apply）し、室温で乾燥させておいた。この皮革を室温及び６５％相対湿度で２４時間コンディショニングした。
【００３２】
摩耗試験では、コーティングした皮革をテーバー試験装置で摩耗にかけた。摩耗は、テーバーのアームのそれぞれにＨ１８ホイールと２５０ｇの追加加重を用いて行なった（５００サイクル）。試験後の目視検査では、このコーティングはわずかにしか分解を受けておらず、コーティングした皮革の全体的な外観は試験前と同じだった。１（劣る）〜５（優れている）の耐摩耗性の尺度の上では、本発明のコーティングした皮革はグレード４だった。
【００３３】
比較試験では、植物なめしした皮革を、シリコーンレジンエマルションを除外して、上と同じ２成分形ポリウレタン皮革コーティング組成物でコーティングをし、上と同じ温度及び湿度でコンディショニングした。このコーティングした皮革を上と同じテーバー試験にかけたとき、このコーティングは摩耗した領域で破壊され、下の皮革構造が見えた。この比較例のグレードは１であり、上記シリコーンレジンが、コーティングされた比較の耐摩耗性を大きく向上させたことを示していた。